【事件の表示】
　特許第２７８４６５７号「電子写真感光体」の特許に対する特許異議の申立てについて、次のとおり決定する。
【結論】
　訂正を認める。
　特許第２７８４６５７号の特許を維持する。
【理由】
（１）手続の経緯
　本件特許第２７８４６５７号の発明は、平成元年３月２９日に特許出願され、平成１０年５月２９日にその特許の設定登録がなされ、その後、吉田春男、及び松本栄作より特許異議申立がなされ、取消理由通知がなされ、その指定期間内である平成１１年９月１７日に訂正請求がなされたものである。
（２）訂正の適否
（２−１）訂正事項
　特許第２７８４６５７号の明細書を、訂正請求書に添附された訂正明細書に記載されるとおりの下記のイ及びロの訂正を求めるものである。
イ．明細書第３０頁下から第３行〜第３２頁下から第７行目における「実施例３・・・積層型電子写真感光体を作成した。」の記載を削除する。
ロ．明細書第３５頁の表１中、下から５番目の実施例３に関する行の全ての記載を削除する。
（２−２）訂正の目的の適否、新規事項の有無及び拡張・変更の存否
　ポリビニルブチラールの製品であるエスレックＢＨ−３が、本件請求項に係る発明で用いる一般式〔１〕で示されるポリビニルブチラールの規定を満たし得ないことが判明し、その結果、このエスレックＢＨ−３を用いる明細書の実施例３のものが本件請求項に係る発明の実施例には該当しなくなったものである。
　こうしたことから、上記イ及びロの訂正は、その実施例３の記載を削除するものであって、明細書の明瞭でない記載の釈明を目的とするものである。
　そして、上記ア及びイの各訂正は、新規事項の追加に該当せず、実質的に特許請求の範囲を拡張又は変更するものでない。
　以上のとおりであるから、上記訂正請求は、特許法第１２０条の４第２項及び同条第３項で準用する第１２６条第２及び同条第３項の規定に適合するので、当該訂正を認める。
（３）特許異議申立について
（３−１）本件請求項に係る発明
　本件特許第２７８４６５７号の請求項に係る発明（以下、「本件発明」という）は、平成１１年９月１７日付で訂正請求がなされ、その請求どおり訂正された明細書の特許請求の範囲に記載される次のとおりのものである。
「支持体上に電荷発生層及び電荷輸送層をこの順に積層して有する電子写真感光体において、前記電荷発生層のバインダに重合度１０００以上の下記一般式〔１〕で示されるポリビニルブチラールを含み、また前記電荷輸送層のバインダに下記一般式〔ＩＩ〕の繰返し構造単位を分子構造中に有するポリカーボネートを含有することを特徴とする電子写真感光体。
一般式〔Ｉ〕
〔式中、Ｒは水素原子、メチル基、エチル基を表す。また、ａ、ｂ、ｓ及びｈは重合度を表す。〕
一般式〔ＩＩ〕
〔式中、Ｒ１及びＲ２は水素原子を置換するハロゲン原子、アルキル基、シクロアルキル基を表し、ｐ、ｑは０〜４の整数である。尚、ｐ個のＲ１、ｑ個のＲ２は夫々の組の中で同じでも異なっていもよい。Ｚはフエニレン基間の炭素原子を含んで炭素環を形成するに必要な原子群を表す。また前記の基、環は置換されていてもよい。〕
（３−２）特許異議申立の概要
　異議申立人吉田春男は、証拠として、甲第１号証（特願昭６３−１４５０３６号出願の願書に最初に添付された明細書及び図面、以下、「先願明細書１」という、特開平１−３１２５４８号公報参照）、甲第２号証（特願昭６３−９６１４４号出願の願書に最初に添付された明細書及び図面、以下、「先願明細書２」という、特開平１−２６７５５１号公報参照）、特開昭６３−２５０６５７号公報（以下、「引用例１」という）、及び参考資料１（電気化学工業株式会社「デンカブチラールデンカホルマールＮｏ．４５０１」、以下、「参考資料」という）を引用し、本件発明は、先願明細書１及び２に記載された発明と同一であって、特許法第２９条の２の規定に違反して特許されたものであり（理由−１）、また、本件発明は、引用例１に記載された発明に基づいて当業者が容易に発明できたものであって、特許法第２９条第２項の規定に違反して特許されたものであり（理由−２）、したがって、その特許は取り消されるべきである旨、主張する。
　特許異議申立人松本栄作は、証拠として、甲第１号証（特開昭６１−２７０７６５号公報、以下、「引用例２」という）、甲第２号証（神津治雄著「合成樹脂塗料」、昭和３９年１月１０日、株式会社高分子化学刊行会、第３１６〜３２０頁、以下、「引用例３」という）、甲第３号証（社団法人高分子学会編「高分子データ・ハンドブック−応用編−」昭和６１年１月３０日、株式会社培風館、第８９〜９０頁以下、「引用例４」という）、甲第４号証（特開昭６２−２４７３７４号公報、以下、「引用例５」という）、甲第５号証（特開昭６３−２６７９４９号公報、以下、「引用例６」という）、甲第６号証（特開昭６１−６２０３９号公報、以下、「引用例７」という）を引用し、本件発明は、引用例２に記載された発明であり、また、引用例２〜７に記載された発明に基づいて当業者が容易に発明できたものであって、本件発明は、特許法第２９条第１項第３号及び同法第２９条第２項の規定に違反して特許されたものであり（理由−３）、したがって、その特許は取り消されるべきである旨、主張する。
（３−３）証拠の記載
　先願明細書１には、「本発明は電子写真感光体に関するものであり、詳しくは、アゾ顔料を電荷発生物質として使用し特定のバインダー樹脂を電荷輸送層に使用した高感度で耐久性に優れた電子写真感光体に関するものである。」（第１頁右下欄第２〜６行）、
「製造例１
（イ）ポリカーボネートオリゴマーの製造
　　１，１−ビス（４−ヒドロキシ‐３−メチルフェニル）‐シクロヘキサン　　　１００部
　　水酸化ナトリウム　　　　　　　　　　　　　　　　　　　　　　　　　　　　５０部
　　水　　　　　　　　　　　　　　　　　　　　　　　　　　　　　　　　　　８７０部
　　塩化メチレン　　　　　　　　　　　　　　　　　　　　　　　　　　　　　５３０部
　　Ｐ‐ターシャリ‐ブチルフェノール　　　　　　　　　　　　　　　　　　　２．０部
　上記混合物を攪拌機付反応器に仕込み、８００ｒｐｍで攪拌した。これにホスゲン７０部を２時間の間に吹き込み界面重合を行なった。反応終了後ポリカーボネートオリゴマーを含有する塩化メチレン溶液のみを捕集した。
　・・・・・・・・・・・・・・・・・・
　以上の方法で得られたオリゴマー溶液を、以下オリゴマー溶液−Ａと略称する。
（ロ）ポリカーボネート樹脂の製造
　オリゴマー溶液−Ａ　　　　　　　　　２６０部
　塩化メチレン　　　　　　　　　　　　１００部
　Ｐ‐ターシャリ‐ブチルフェノール　　０．３部
　を攪拌機付反応器に仕込み、５５０ｒｐｍで攪拌した。
更に、下記組成の水溶液を仕込み３時間界面重合を行なった。」（第５頁右上欄第７行〜同頁左下欄末行）、
「実施例１及び比較例１
　下記構造を有するビスアゾ化合物１０部とフェノキシ樹脂（ユニオンカーバイド社製、商品名ＰＫＨＨ）５部、ポリビニルブチラール樹脂（電化工業社製、＃６０００Ｃ）５部に、ジメトキシエタン１００部を加え、サンドグラインドミルにて粉砕分散処理を行なった。
　・・・・・・・・・・・・・・・・・・
　この液に鏡面仕上げしたアルミニウムシリンダーを浸漬塗布し０．４ｇ／ｍ２の厚みの電荷発生層を得た。
　得られた電荷発生層上にＮメチルカルバゾール‐３‐アルデヒドジフェニルヒドラゾン９５部、下記構造のシアノ化合物４．５部及び製造例１で得られたポリカーボネート樹脂１００重量部とジ‐ｔ‐ブチルヒドロキシトルエン８重量部を１，４ジオキサン９００重量部に溶解した塗布液を浸漬して２０μｍの厚みの電荷輸送層を形成し、感光体１Ａを得た。」（第６頁左上欄第２行〜同頁右上欄第３行）ことが記載されている。
　先願明細書２には、「導電性支持体の上に有機電荷発生物質を含有する電荷発生層と有機電荷移動物質を含有する電荷移動層とを積層してなる積層型有機電子写真感光体において、該感光体が感光体としての量子効率ηと電場Ｅとの関係を下記式（Ｉ）で表わした場合にｎが０．５以下であり、かつ前記電荷移動層の膜厚が２５μｍ以上であることを特徴とする電子写真感光体。」（特許請求の範囲の抜粋）、
「更にこれらの電荷移動物質とともに、バインダー樹脂が電荷移動層には配合されても良いが、バインダー樹脂としては、ポリカーボネート樹脂、アクリル樹脂、・・・が用いられる。特に、摩耗はあっても傷の発生の少ないポリカーボネート樹脂、ポリエステル樹脂が好ましい。ポリカーボネート樹脂のビスフェノール成分としては、ビスフェノールＡ、ビスフェノールＣ、ビスフェノールＺ等公知の種々の成分が使用できるが、ビスフェノールＣ、ビスフェノールＺをビスフェノール成分としたポリカーボネートが好適である。」（第４頁右上欄第４〜１７行）、
「実施例１
　下記構造を有するビスアゾ化合物Ｉ１０部にエチレングリコールジメチルエーテル１００部を加えてサンドグラインドミルにて分散処理を行った。この液と、フェノキシ樹脂（ユニオンカーバイド社製、商品名ＰＫＨＨ）５部、ポリビニルブチラール樹脂（電化工業＃６０００）５部を１００部のエチレングリコールジメチルエーテルに溶解した溶液を混合し、電荷発生層塗布液を得た。この塗布液を表面鏡面仕上げした直径８０ｍｍのアルミシリンダーに浸漬塗布し電荷発生層を設けた。乾燥後の膜厚は０．４μｍであった。
　・・・・・・・・・・・・・・・・・・
　この様にして得られた電荷発生層上にＮ‐メチルカルバゾール‐３‐アルデヒドジフェニルヒドラゾン１００部、ビスフェノールＡポリカーボネート樹脂
１００部、下記構造のシアノ化合物０．５部、ジターシャリブチルヒドロキシトルエン（ＢＨＴ）８部を１，４‐ジオキサンに溶解した溶液を先に塗布した電荷発生層上に乾燥膜厚が１０μｍ、１７μｍ、２５μｍ、３０μｍ、４０μｍとなる様浸漬塗布した。
　これらの感光体を夫々１−Ａ、１−Ｂ、１−Ｃ、１−Ｄ、１−Ｅとする。」（第４頁右下欄第１２行〜第５頁右上欄第２行）ことが記載されている。
　引用例１には、「導電性支持体上に、電荷発生層と電荷輸送層を積層した感光層を有する電子写真感光体において、電荷発生層の仕事関数が電荷輸送層の仕事関数より大きく、且つ電荷発生層と電荷輸送層の仕事関数差が０２ｅＶ以上であることを特徴とする電子写真感光体。」（特許請求の範囲）、
「実施例２
　アゾ顔料Ｎｏ．１を１０部、ブチラール樹脂（商品名エスレツクＢ：ＢＸ−１，積水化学製）６部およびシクロヘキサノン６０部を１φガラスビーズを用いたサンドミル装置で２０時間分散した。この分散液にメチルエチルケトン１００部を加えて、Ａｌシート上に塗布し、１００℃で１０分間の加熱乾燥をして０．１ｇ／ｍ２の塗量の電荷発生層をもうけた。
　次いで、下記構造のベンジジン系化合物を１０部
　・・・・・・・・・・・・・・・・・・・
及びポリカーボ１０部をジクロルメタン１００部に溶解した。この溶液を上記電荷発生層上に塗布し、１００℃１時間熱風乾燥して２０μｍの電荷輸送層を形成した。」（第５頁左下欄第１３行〜同頁右下欄第７行）、
「実施例５
　アゾ顔料（Ｎｏ．１）を１０部ポリカーボネート樹脂（ビスフェノールＺ型ポリカーボネートＭｖ２５０００，帝人化学製）６部およびシクロヘキサン６０部をφガラスビーズを用いたサンドミル装置で２０時間分散した。この分散液にメチルエチルケトン１００部を加えて、Ａ　シート上に塗布し、１００℃で１０分間の加熱乾燥をして、０１ｇ／ｍ２の塗布量の電荷発生層をもうけた。
　次いで、下記構造のヒドラゾン化合物を１０部、
　・・・・・・・・・・・・・・・・・・
及びポリカーボ１０部をジクロルメタン１００部に溶解した。この溶液を上記電荷発生層上に塗布し、１００℃１時間熱風乾燥して２０μｍ厚の電荷輸送層を形成した。」（第６頁右下欄第７行〜第７頁左上欄第４行）ことが記載されている。
　「参考資料」には、デンカブチラールの品種「＃６０００−Ｃ」につき、その組成（Ｗｔ％）がＰＶＡＣ２．０以下，ＰＶＡ１４〜１８，ＰＶＢ８０以上であり、その平均重合度が約２４００であることが記載されている。
　引用例２には、「下記一般式〔Ｉ〕で示されるスチルベン系化合物の少なくとも１種と、下記構造式〔ＩＩ〕で示されるポリカーボネート樹脂とを含有する感光層を有することを特徴とする電子写真感光体。」（特許請求の範囲の抜粋）、
「本発明は、前述した様な感度、帯電露光を繰返した際の明部電位の安定性といった特性を十分良好に発揮することのできるスチルベン系化合物とバインダー樹脂との新規な組合せよりなる電子写真感光体を提供すべくなされたものである。」（第２頁右上欄第１８行〜同頁左下欄第２行）、
「実施例１〜１９、比較例１〜７
　基体として６０φ×２６０ｍｍのアルミニウムシリンダーを用意した。
　次に、共重合ナイロン（商品名ＣＭ：８０００、東レ（株）製）４部およびタイプ８ナイロン（商品名：ラッカマイド５００３、大日本インキ（株）製）４部をメタノール５０部、ｎ‐ブタノ−ル５０部に溶解し、上記導電層上に浸漬塗布して０．６μ厚のポリアミド下引き層を形成した。
　次に下記構造式のビスアゾ染料を１０部
　・・・・・・・・・・・・・・・・・・・
及びポリビニルブチラール樹脂（商品名エスレックＢＭ２、積水化学（株）製）１０部を、シクロヘキサノン１２０部と共にサンドミル装置で１０時間分散した。分散液にメチルエチルケトン３０部を加えて上記下引き層上に塗布し、０．１５μ厚の電荷発生層を形成した。
　次に、ポリカーボネートＺ樹脂（三菱ガス化学（株）製）の、重量平均分子量１２万のもの１０部を用意し、前記例示化合物１〜１９のそれぞれ１０部と共に、モノクロルベンゼン８０部に溶解した。これを上記電荷発生層上に塗布し１６μ厚の電荷輸送層を形成した。」（第１４頁左上欄第１７行〜同頁左下欄第５行）ことが記載されている。
　引用例３には、「ブチラール樹脂の塗料材料としての適性は次の通りである。・・・以上のような性質は樹脂の重合度，ブチラール化度等に支配されるが、これ等の因子は合成技術で比較的自由に変化させることができるのがこの樹脂の特徴である。・・・ブチラール樹脂の化学構造式は次のように示される。
１）ブチラール２）アセチル基３）アルコール
　したがって、ブチラール樹脂はビニルブチラールを主体とする酢酸ビニルおよびビニルアルコールのトリポリマーと考えてよい。」（第３１６頁第１０行〜第３１７頁下から第２３行）ことが記載されており、また、ブチラール樹脂のＢＭ−２のものは平均重合度が５００〜１０００であること（第３２０頁上段第４表）が記載されている。
　引用例４には、「ポリビニルブチラール（ＰＶＢ）はポリビニルアルコールのブチラール反応によって得られるが，完全にブチラール化することはできず、理論的な最高ブチラール化度は８１．６ｍｏ１％とされている（Ｐ．Ｊ．Ｆｌｏｒｙによる）。したがって，ＰＶＢの分子中には水酸基が相当量存在し、またＰＶＡの生産工程で残るアセチル基も少量存在するため，下図のような分子構造となる。
（第８９頁左欄第２〜１０行）が記載されており、また、ポリビニルブチラールの原料ＰＶＡの重合度としては，３００〜３０００の範囲が一般的であること（第８９頁右欄第３〜１２行）が記載されている。
　引用例５には、「（１）導電性基体の上に下記一般式（Ｉ）で表される化合物を含有する感光層を設けてなることを特徴とする電子写真感光体。
　・・・・・・・・・・・・・・・・・・
（２）感光層が、電荷発生層と電荷輸送層からなり、電荷輸送層が、結着樹脂中に前記一般式（Ｉ）で示される化合物を含有してなることを特徴とする特許請求の範囲第１項に記載の電子写真感光体。
（３）電荷輸送層における結着樹脂が、ポリカーボネート樹脂、ポリエステルカーボネート樹脂及びポリアリレート樹脂よりなる群がら選ばれたエステル樹脂であることを特徴とする特許請求の範囲第２項に記載の電子写真感光体。
　・・・・・・・・・・・・・・・・・・
（５）ポリカーボネート樹脂が、ビスフェノールＺポリカーボネート樹脂である特許請求の範囲第３又は第４項に記載の電子写真感光体。」（特許請求の範囲第１の抜粋、同第２、３及び５項）が記載されており、また、その実施例１２では、結着樹脂として、電荷発生層にポリビニルブチラール樹脂（積水化学（株）製）を用い、その上に設けられた電荷輸送層にポリカーボネートＺを用いて電子写真感光体を作成したこと（第１０頁右下欄下から第１０行〜第１１頁左上欄第１２行）が記載されている。
　引用例６には、「１．導電性支持体上に電荷発生層と電荷輸送層を設けた機能分離型感光体において、前記電荷発生層がτ、変形τ型、η、変形η型あるいはそれらの混合物の無金属フタロシアニンとブチラール樹脂とからなることを特徴とする機能分離型感光体。
　・・・・・・・・・・・・・・・・・・・
３．ブチラール樹脂が５０〜８０モル％のブチラール化度、０〜５モル％のアセチル化度、５００〜２０００の重合度を有する特許請求の範囲第１項記載の感光体。」（特許請求の範囲第１及び３項）、
「実施例１
　τ型無金属フタロシアニン１重量部、ポリビニルブチラール樹脂（アセチル化度３モル％以下、ブチル化度６８モル％、重合度１５００）１重量部およびシクロヘキサノン１００重量部をボールミルポットに入れて２４時間分散し、感光塗液を得た。これをアルミニウム基板上に塗布、乾燥し、厚さ０．３μｍの電荷発生層を形成させた。この電荷発生層上に、下記のヒドラゾン化合物１０量部
　・・・・・・・・・・・・・・・・・・
ポリカーボネート樹脂（パンライトＫ−１３００：帝人化成（株）製）１０重量部をテトラヒドロフラン１８０重量部からなる溶媒中に溶解させた塗布液を塗布、乾燥して厚さ１５μｍの電荷輸送層を形成し、感光体を作製した。」（第６頁右上欄末行〜同頁左下欄下から第３行）ことが記載されている。
　引用例７には、「少なくとも電荷発生層と電荷輸送層とを有する電子写真感光体において、電荷輸送層のバインダーポリマーとして、下記の構造式で表される芳香族ポリカーボネート樹脂を用いたことを特徴とする電子写真感光体。
　式中、Ｘ、Ｘ′は水素原子、ハロゲン原子、またはメチル基を示し、Ｒは水素原子、ハロゲン原子、水酸基、カルボキシル基、アセチル基または炭素数１〜４のアルキル基を示す。」（特許請求の範囲）が記載されている。
（３−４）対比、判断
〈理由−１〉
（その−１）
　本件発明と先願明細書１に記載のものとを対比する。
　先願明細書１の実施例１に記載される電子写真感光体は、本件発明と同じように電荷発生層上に電荷輸送層を形成するものであり、また、そこでは、電荷輸送層に製造例１で示されるポリカーボネート樹脂を用いるものであるが、そのポリカーボネート樹脂の原料として１，１‐ビス（４‐ヒドロキシ‐３‐メチルフェニル）‐シクロヘキサンが含まれるものであり、よって、両者は、
「支持体上に電荷発生層及び電荷輸送層をこの順に積層して有する電子写真感光体において、前記電荷輸送層のバインダに一般式〔ＩＩ〕の繰返し構造単位を分子構造中に有するポリカーボネートを含有する電子写真感光体」である点で、共通する。
　しかし、本件発明は、「電荷発生層のバインダに重合度１０００以上の一般式〔Ｉ〕で示されるポリビニルブチラール」を含むものであって、その一般式〔Ｉ〕にはポリビニルブチラールの繰返し構造単位が示されるのに対し、先願明細書１のものでは、そこに用いられるポリビニルブチラールとして、具体的には商品＃６０００Ｃ（電化工業社製）が示されるだけであり、しかも、その商品の繰返し構造単位及び重合度が明示されない。
　この点につき、参考資料１の記載をみても、そこには、当該商品＃６０００Ｃが約２４００の平均重合度を有することが示されるが、その繰返単位として、ＰＶＡＣ、ＰＶＡ、ＰＶＢの成分が示されるだけであって、本件発明の一般式〔Ｉ〕で示される、Ｒを有し、そのＲが水素原子、メチル基、エチル基を表すとされ、ａの重合度を有するとされる繰返し構造単位（以下、適宜、「繰返し構造単位Ｒ」という）を含むことが記載ないしは示唆されないものである。
　このように、先願明細書１に記載のものは、電荷発生層にバインダーとして含まれるポリビニルブチラールにつき、それが、一般式〔Ｉ〕で示される「繰返単位Ｒ」を有さない点で、両者は相違する。
　してみれば、本件発明は、「電荷発生層のバインダに重合度１０００以上の一般式〔Ｉ〕で示されるポリビニルブチラール」を含む点で、先願明細書に記載の発明に対して、別異の発明を構成する。
　したがって、本件発明は、先願明細書に記載された発明と同一といえない。
（その−２）
　本件発明と先願明細書２に記載のものとを対比する。
　先願明細書２の実施例１に記載される電子写真感光体は、本件発明と同じように電荷発生層上に電荷輸送層を形成するものであり、よって、両者は、
「支持体上に電荷発生層及び電荷輸送層をこの順に積層して有する電子写真感光体」である点で、共通する。
　しかし、本件発明は、「電荷発生層のバインダに重合度１０００以上の一般式〔Ｉ〕で示されるポリビニルブチラール」を含むものであって、その一般式〔Ｉ〕にはポリビニルブチラールの繰返し構造単位が示されるのに対し、先願明細書２のものでは、そこに用いられるポリビニルブチラールとして、具体的には商品＃６０００（電化工業社製）が示されるだけであり、しかも、その商品の繰返し構造単位及び重合度につき何も記載されず、この点で両者は相違する。
　なお、この商品＃６０００につき、参考資料１の記載をみても、そこには、この商品につき示されるところがなく、その商品の存在自体が疑わしいものである。
　してみれば、先願明細書２に記載のものが一般式〔ＩＩ〕の繰返し構造単位を分子構造中に有するポリカーボネートを含有するという本件発明の構成を有するか否かについての判断は措くものとしても、本件発明は、「電荷発生層のバインダに重合度１０００以上の一般式〔Ｉ〕で示されるポリビニルブチラール」を含む点で、先願明細書２に記載の発明に対して、別異の発明を構成する。
　したがって、本件発明は、先願明細書２に記載された発明と同一といえない。
〈理由−２〉
　本件発明と引用例１に記載のものとを対比する。
　引用例１に記載される電子写真感光体は、本件発明と同じように電荷発生層上に電荷輸送層を形成するものであり、よって、両者は、
「支持体上に電荷発生層及び電荷輸送層をこの順に積層して有する電子写真感光体」である点で、共通する。
　しかし、本件発明は、更に、「電荷発生層のバインダに重合度１０００以上の一般式〔Ｉ〕で示されるポリビニルブチラールを含み、また前記電荷輸送層のバインダに一般式〔ＩＩ〕の繰返し構造単位を分子構造中に有するポリカーボネートを含有する」構成を有する。
　一方、引用例１のものでは、その実施例１において、電荷発生層で用いられるブチラール樹脂として、エスレックＢ：ＢＸ−１（積水化学製）の商品を用いており、このものは本件実施例１等で用いられ、したがって、この実施例のものは、「電荷発生層のバインダに重合度１０００以上の一般式〔Ｉ〕で示されるポリビニルブチラール」を含むという要件を満たすものと解されるが、電荷輸送層において、そのバインダとして、「一般式〔ＩＩ〕の繰返し構造単位を分子構造中に有するポリカーボネートを含有する」ものを用いることについては記載されない。
　この点につき、引用例１の実施例５には、ポリカーボネート樹脂（ビスフェノールＺ型ポリカーボネートＭｖ２５０００，帝人化学製）を用いて電荷発生層を設けたことが記載されるが、このビスフェノールＺ型ポリカーボネートは、電荷輸送層に用いられるものではない。
　してみれば、本件発明は、「電荷発生層のバインダに重合度１０００以上の一般式〔Ｉ〕で示されるポリビニルブチラールを含み、また電荷輸送層のバインダに一般式〔ＩＩ〕の繰返し構造単位を分子構造中に有するポリカーボネートを含有する」構成を有するのに対し、引用例１にはそのことが記載されない点で相違する。
　そして、本件明細書の記載によれば、本件発明は、電子写真感光体において、電荷発生層のバインダに「重合度１０００以上の一般式〔Ｉ〕で示されるポリビニルブチラールを含み」、また電荷輸送層のバインダに「一般式〔ＩＩ〕の繰返し構造単位を分子構造中に有するポリカーボネートを含有する」という上記構成を一体に備えることにより、その余の構成と相侯って、高温高湿条件下での多数枚コピーした場合においても、その電子写真感光体が高い帯電性を保持しなおかつ低い残留電位を示すという、有用な効果を奏したものである。
　したがって、本件発明は引用例１に記載の発明に基づいて当業者が容易に発明することができたものであるということができない。
〈理由−３〉
　本件発明と引用例２に記載のものとを対比する。
　引用例２のものは、「支持体上に電荷発生層及び電荷輸送層をこの順に積層して有する電子写真感光体」である点で、本件発明のものと共通するが、一方、本件発明は、更に、
「電荷発生層のバインダに重合度１０００以上の一般式〔Ｉ〕で示されるポリビニルブチラールを含み、また電荷輸送層のバインダに一般式〔ＩＩ〕の繰返し構造単位を分子構造中に有するポリカーボネートを含有する」構成を有するものであるが、引用例２に記載のものでは、電荷輸送層にはポリカーボネートＺ（三菱ガス化学（株）製）を用い、このものは、電荷輸送層のバインダーに該当し、また、一般式〔ＩＩ〕の繰返し構造単位を分子構造中に有するものであるものの、一方、その電荷輸送層では、ポリビニルブチラール樹脂として商品エスレックＢＭ２（積水化学（株）製）を用いており、その重合度及び繰返し構造単位については記載されないものである。
　この点につき、引用例３の記載をみると、エスレックＢＭ−２（ＢＭ２に相当）のものは平均重合度５００〜１０００であることが示されるが、そのＢＭ‐２が、本件発明の一般式〔Ｉ〕で示される、Ｒを有し、そのＲが水素原子、メチル基、エチル基を表すとされ、ａの重合度を有するとされる繰返し構造単位（以下、適宜、「繰返し構造単位Ｒ」という）を含むことまでが記載ないしは示唆されないものである。
　してみれば、引用例３の記載を参照しても、本件発明は、「電荷発生層のバインダに重合度１０００以上の一般式〔Ｉ〕で示されるポリビニルブチラールを含み、また電荷輸送層のバインダに一般式〔ＩＩ〕の繰返し構造単位を分子構造中に有するポリカーボネートを含有する」ものであるという点で、引用例１に記載された発明と相違し、別異の発明を構成する。
　以下、この相違点の構成が当業者が容易に想到できるか否かにつき検討する。
　本件発明は、電子写真感光体において、電荷発生層のバインダに、「重合度１０００以上の一般式〔Ｉ〕で示されるポリビニルブチラールを含み」、また電荷輸送層のバインダに「一般式〔ＩＩ〕の繰返し構造単位を分子構造中に有するポリカーボネートを含有する」という構成を一体に備えることにより、有用な効果を奏したものであることは、上記したとおりである。
　これに対して、引用例２に記載の発明は、特定のスチルベン系化合物と特定のポリカーボネート樹脂とを組み合わせることを特徴とするものであって、高温高湿条件下での多数枚コピーした場合においても、その電子写真感光体が高い帯電性を保持しなおかつ低い残留電位を示すことができるいように、電荷発生層に用いるポリビニルブチラールと電荷輸送層に用いるポリカーボネートの双方の繰返し構造単位について配慮するものでなく、したがって、そこから、上記相違点に係る構成を容易に導き出すことができない。
　次に、引用例３〜７の記載を順次みる。
　引用例３には、ブチラール樹脂についてのみ記載され、そこでは、他に、ブチラール樹脂の繰返し構造単位につき一般的な記載があるが、上記相違点につき、これ以上示唆するところはない。
　引用例４には、ブチラール樹脂についてのみ記載され、そこでは、その繰返し構造単位につき一般的な記載があり、また、その原料ＰＶＡの重合度が３００〜３０００であることが示されるだけで、上記相違点につき示唆するところはない。
　引用例５には、バインダーにポリビニルブチラールを用いて電荷発生層を形成し、その上にバインダーにポリカーボネートＺを用いて電荷輸送層を形成したことが実質上記載されているが、そのポリビニルブチラールが、本件発明の一般式〔Ｉ〕で示されるような「繰返し構造単位Ｒ」を有することにつき示唆するところは何もない。
　引用例６には、バインダーとしてアセチル化度３モル％以下、ブチル化度６８モル％、重合度１５００のポリビニルブチラール樹脂を用いて電荷発生層を形成したことが記載されるが、電荷発生層に、本件発明の一般式〔Ｉ〕で示されるような「繰返し構造単位Ｒ」を有するポリビニルブチラール樹脂を用い、また、電荷輸送層に一般式〔ＩＩ〕の繰返し構造単位を分子中に有するポリカーボネートを用いることにつきいずれも示唆するところは何もない。
　引用例７には、電子写真感光体の電荷輸送層に本件発明の一般式〔ＩＩ〕の繰返し構造単位を分子中に有するポリカーボネートを用いることが記載されるが、これと組み合わせて、電荷発生層に、本件発明の一般式〔Ｉ〕で示されるような「繰返し構造単位Ｒ」を有するポリビニルブチラール樹脂を用いることにつき教示するところは何もない。
　してみれば、引用例２〜７の記載からは、電子写真感光体において、高温高湿条件下での多数枚コピーした場合においても、その電子写真感光体か高い帯電性を保持しなおかつ低い残留電位を示すことができるように、電荷発生層のバインダに、「重合度１０００以上の一般式〔Ｉ〕で示されるポリビニルブチラールを含み」、また電荷輸送層のバインダに「一般式〔ＩＩ〕の繰返し構造単位を分子構造中に有するポリカーボネートを含有する」という上記構成を一体に備えることが、容易に導き出すことができない。
　したがって、本件発明は、引用例２に記載された発明であるということができないばかりでなく、引用例２〜７に記載される発明に基づいて当業者が容易に発明できたものであるということができない。
（３−５）まとめ
　以上のとおりであり、特許異議申立の理由及び証拠によっては、本件発明の特許を取り消すことができない。
　また、他に本件発明の特許を取り消すべき理由を発見しない。
　よって、結論のとおり決定する
【異議決定日】
平成１１年１０月７日（１９９９．１０．７）
【訂正の要旨】
訂正の要旨
　本件特許第２７８４６５７号の明細書を、次のとおり訂正する。
Ｉ．発明の詳細な説明の項の明瞭でない記載の釈明を目的として、以下の（Ｉ）及び（２）のとおり訂正する。
（１）明細書第３０頁下から第３行〜第３２頁下から第７行目（特許公報第１０頁下段〜第１１頁上段）における「実施例３・・・積層型電子写真感光体を作成した。」の記載を削除する。
（２）明細書第３５頁の表１（特許公報第１１頁中段）中、下から５番目の実施例３に関する行の全ての記載を削除する。
（５４）【発明の名称】
電子写真感光体
（５７）【特許請求の範囲】
〔請求項１〕
　支持体上に電荷発生層及び電荷輸送層をこの順に積層して有する電子写真感光体において、前記電荷発生層のバインダに重合度１０００以上の下記一般式〔Ｉ〕で示されるポリビニルブチラールを含み、また前記電荷輸送層のバインダに下記一般式〔ＩＩ〕の繰返し構造単位を分子構造中に有するポリカーボネートを含有することを特徴とする電子写真感光体。
一般式〔Ｉ〕
〔式中、Ｒは水素原子、メチル基、エチル基を表す。また、ａ、ｂ、ｓ及びｈは重合度を表す。〕
一般式〔ＩＩ〕
〔式中、Ｒ１及びＲ２は水素原子を置換するハロゲン原子、アルキル基、シクロアルキル基を表し、ｐ、ｑは０〜４の整数である。尚、ｐ個のＲ１、ｑ個のＲ２は夫々の組の中で同じでも異なっていもよい。Ｚはフエニレン基間の炭素原子を含んで炭素環を形成するに必要な原子群を表す。また前記の基、環は置換されていてもよい。〕
【発明の詳細な説明】
〔産業上の利用分野〕
　本発明は電子写真感光体に関し、特に有機光導電性電子写真感光体、更に電子写真感光体構成層の構成要素に関する。
〔従来の技術〕
　カールソン法の電子写真複写機においては、感光体表面を一様に帯電させた後、露光によって画像様に電荷を消去して静電潜像を形成し、その静電潜像をトナーによって現像し、次いでそのトナー像を紙等に転写、定着させる。
　一方、感光体には付着トナーの除去や除電、表面の清浄化が施され、長期に亘って反復使用される。
　従って、電子写真感光体としては、帯電特性および感度が良好で更に暗減衰が小さい等の電子写真特性は勿論、加えて繰返し使用での耐刷性、耐摩耗性、耐湿性等の物理的性質や、コロナ放電時に発生するオゾン、露光時の紫外線等への耐性（耐環境性）においても良好であることが要求される。
　従来、電子写真感光体としては、無機光導電性物質を感光層主成分とする無機感光体が広く用いられていたが、近年電子写真用感光体の感光層としてキャリア発生機能とキャリア輸送機能とを異なる物質に分担させ、希望する特性に照して各機能を発揮する物質を広い範囲から選択し、感度が高く耐久性の大きい有機感光体が実用化されている。
　このような感光体に使用されるバインダとしては、帯電特性、感度、残留電位及び繰返し特性等の面で、下記構造式で示されるビスフェノールＡ型のポリカーボネートが良好な特性を発揮することが良く知られている。
　また接着性、樹脂間相溶性、耐薬品性がよく、更に熱可塑性、熱硬化性の両用が可能で塗布性、粒子分散性のよいポリビニルブチラール等が知られている。或はアクリル酸エステル等が賞用されている。
　しかし本発明者等が検討を加えた結果、上記ビスフェノールＡ型ポリカーボネートは、高分子の結晶性が高いためその溶液はゲル化を起しやすく、１〜２日程度で使用不可能となるという欠点を有している。また塗布により膜形成を行なうと塗膜形成時に膜表面に結晶性ポリカーボネートが析出して凸部が生じやすく、このために塗膜の尾引きが生じて収率が低下したり、あるいは感光体としての使用時に凸部にトナーが付着してクリーニングされずに残り、いわゆるクリーニング不良による画像欠陥が生じやすい。
　また、上記ビスフェノールＡ型ポリカーボネートをバインダ樹脂として用いた電子写真感光体は、電子写真複写機の感光体として用いると、磁気ブラシやクリーニングブレードで擦過され感光層表面に傷が付いたり、感光層が次第に摩耗するという欠点を有する。
　またポリビニルブチラールは繰返し使用に対する耐用性が不充分であり、特に高温高湿下稼動の場合、生成したキャリアが吸収した水分の影響をうけて電荷発生層中でトラップされ、感度の低下、残留電位の上昇を招き、前記したポリブチラールの接着性をはじめとする数々の利点を活用する障害となっている。
（発明の目的）
　前記した感光体に用いるバインダに基く支障を排除して本発明の目的は、
１．含有粒子の分散性、調製塗料の塗布性及び構成層界面相互間の接着性が良好でかつ優れた画質を与える感光体を提供することにある。また、
２．高感度で耐環境性がよく、高温高湿下で感度低下、残留電位上昇の少ない感光体の提供にある。また、
３．繰返し使用における耐用性のよい感光体の提供にある。
（発明の構成）
　前記本発明の目的は、支持体上に電荷発生層及び電荷輸送層をこの順に積層して有する電子写真感光体において、前記電荷発生層のバインダに重合度１０００以上の下記一般式〔Ｉ〕で示されるポリビニルブチラールを含み、また前記電荷輸送層のバインダに下記一般式〔ＩＩ〕の繰返し構造単位を分子構造中に有するポリカーボネートを含有することを特徴とする電子写真感光体によって達成される。
一般式〔Ｉ〕
　式中、Ｒは水素原子、メチル基、エチル基を表す。またａ、ｂ、ｓ及びｈは重合度を表す。
一般式〔ＩＩ〕
　式中、Ｒ１及びＲ２は水素原子を置換したハロゲン原子、アルキル基、シクロアルキル基を表し、ｐ、ｑは０〜４の整数である。尚、ｐ個のＲ１、ｑ個のＲ２は夫々の組の中で同じでも異なってもよい。Ｚはフエニレン基間の炭素原子を含んで炭素環を形成するに必要な原子群を表す。また前記の基、環は置換されていてもよい。
　次に本発明を詳しく説明する。
　一般にポリビニルブチラールは、その組成によって物理的及び化学的性質が変化し、またその重合度によって機械的性質、溶液粘性が変動する。
　本発明に係る電荷発生層（以後ＣＧＬと称す）のバインダに用いるポリビニルブチラールは、ポリ酢酸ビニル樹脂を鹸化し、酢酸ビニル部分（一般式〔Ｉ〕において重合度指数Ｓを付した構造単位）を残すボリビニルアルコール樹脂を製造し、重合度指数ｈを付したビニルアルコール構造単位を残す条件を選んで、ホルムアルデヒド、アセトアルデヒド、プロピルアルデヒドの少くとも１つで重合度指数ａを付したアセタール化構造単位及びブチルアルデヒドを用いて重合度指数ｂを付したブチラール化構造単位を形成した共重合体樹脂であって、ブチラール化度は５０モル％以上が好ましく、又、（ａ＋ｂ）は５０モル％以上が好ましい。且つ重合度として１０００以上が必要である。尚上限としては１００００以下、好ましくは５０００以下である。
　次に本発明に係る電荷輸送層（以後ＣＴＬと称す）のバインダに用いる一般式〔ＩＩ〕で表されるカーボネート樹脂（〔ＩＩ〕型カーボネートを称する）の重合度１０〜５０００、好ましくは５０〜１０００であり、従来用いられていたビスフェノールＡ型のカーボネートの欠点を改善したものであって、これらのポリカーボネートの中心炭素原子には、かさ高い（バルキィな）Ｚによる環が形成されているので、Ｚによってポリカーボネートの分子鎖が特定方向に配列することが効果的に阻止される。このためポリカーボネートが、結晶化して溶液がゲル化したり感光層形成時に膜表面に析出することがなく、異常な凸部による収率の低下及びクリーニング不良等による画像欠陥等のごとき、特性劣化を防ぐことができる。
　さらに本発明の層構成にする事により、上述の公知の効果に加えてポリビニルブチラールを電荷発生層に用いた場合の耐環境特性の欠点を改良する効果が著しい。即ち、本感光体の構成により得られた感光体は常温常湿下あるいは高温高湿条件下での多数枚コピー時の残留電位の上昇に対して著しい効果を示した。このような効果はポリビニルブチラール及び上記ポリカーボネートのそれぞれの効果からは全く予測できない事であった。
　更に、感光体として用いた時、磁気ブラシやクリーニングブレードで擦過されても感光層表面に傷が付きにくく感光層の摩耗が少ない上、クリーニング不良等の特性不良のない高耐刷性の電子写真感光体を作成することができる。
　また前記本発明に係るポリカーボネート樹脂には必要に応じ、一般式〔ＩＩ〕の繰返し単位の外に他の繰返し単位を含有させた共縮合型のポリカーボネート、例えば４，４′−ジヒドロキシフェニル−１，１−シクロヘキサンに少量のビスフェノールＡを混合して共縮合させたポリカーボネートを用い、物理的、化学的或は電気的特性など調整してもよい。
　更に必要に応じ目的とする作用効果に支障を来さぬ範囲で他のポリマーを混合して用いることができる。この際の混合比率は５０ｗｔ／％以下が好ましい。
　本発明に係る〔ＩＩ〕型ポリカーボネートは、ポリカーボネートが本来奏する優れた帯電性能、繰返し特性、耐刷性等の特性を感光体に付与することができる。
　次に前記一般式〔ＩＩ〕における水素原子を置換するＲ１及びＲ２の基は、ハロゲン原子、メチル基等のアルキル基、シクロヘキシル基等の炭素環基であってよい。
　また、Ｚは、５員または６員の炭素環を形成するものであってよく、こうした環としては、シクロヘキシル環、シクロペンチル環等が挙げられ、環の一部にアセチル基、アセチルアミノ基等の置換基が導入されていてよい。
　本発明で使用するポリカーボネートの繰返し単位としては具体的には次のものが挙げられる。
：例示繰返し単位：
（１）
（２）
（３）
（４）
（５）
（６）
（７）
（８）
（９）
（１０）
（１１）
（１２）
（１３）
　なお、本発明で使用する〔ＩＩ〕型ポリカーボネートはＣＴＬのバインダの主成分を占めるが、他に併用されてもよいバインダ成分としては通常のポリカーボネート、上記のＺを有しないポリカーボネート等が挙げられる。前記本発明に係るポリビニルブチラール及び〔ＩＩ〕型ポリカーボネートは、機能分離型感光体のＣＴＬ、或いはＣＧＬ夫々の層機能を損わぬ範囲で相互に混用してもよい。
　更に前記した本発明に係るバインダには従来公知のバインダをＣＧＬおよびＣＴＬに混用してもよい。
　次に本発明に用いられる電荷発生物質（以後ＣＧＭと称す）は、電磁波を吸収してフリーキャリアを発生するものであれば、無機顔料及び有機顔料の何れも用いることができる。例えば無定形セレン、硫化カドミウム、酸化亜鉛、等の無機顔料、或は
（１）モノアゾ顔料、ポリアゾ顔料、金属錯塩アゾ顔料、ピラゾロンアゾ顔料、スチルベンアゾ及びチアゾールアゾ顔料等のアゾ系顔料、
（２）ペリレン系顔料、
（３）アントラキノン系又は多環キノン系顔料、
（４）インジゴイド系顔料、
（５）金属フタロシアニン及び無金属フタロシアニン等のフタロシアニン系顔料、
（６）アジン顔料、
（７）シアニン顔料及びアゾメチン顔料等のメチン系顔料、
（８）キノリン系顔料
（９）ニトロ系顔料等の有機顔料を用いることができる。
　本発明において特に好ましいＣＧＭとしてはフルオレノン系顔料、特に下記一般式〔Ｇ〕で示されるフルオレノンが好ましい。
一般式〔Ｇ〕
　式中Ｑ１，Ｑ２は水素原子、ハロゲン原子，アルキル基，アルコキシ基，シアノ基又はトリフルオロメチル基を表す。ハロゲン原子としては塩素原子，臭素原子，沃素原子；アルキル基としては、メチル基，エチルィ，ブチル基；アルコキシ基としてはメトキシ基，エトキシ基，ブトキシ基などが挙げられる。特に好ましくは水素原子、ハロゲン原子である。
　Ｃｐはカプラー残基を表し、下記構造式で示すカプラー残基が好ましい。
　式中、Ｚはベンゼン環と縮合して多環式芳香族環を形成するに必要な原子群を表す。
　Ｒ１，Ｒ２は水素原子、アルキル基、アラルキル基、アリール基、複素環基或いはそれらの置換体を表す。又窒素原子或いは炭素原子と共に環を形成してもよい。
　これらのカプラー残基の中で、特に下記構造式（１−ａ），（１−ｂ）が好ましい。
　式中、Ｙ１，Ｙ２は水素原子、ハロゲン原子、アルキル基、アルコキシ基、ニトロ基、シアノ基、トリフルオロメチル基を表す。
　次に本発明で使用可能な電荷輸送物質（以後ＣＴＭと称す）としては、特に制限はなく従来公知のＣＴＭが用いられる。例えばオキサゾール、チアゾールイミダゾール、スチリル、ヒドラゾン、ピラゾリン、アミノスチルベン等の誘導体、或はポリ−Ｎ−ビニルカルバゾール、ボリ−１−ビニルピレン、ボリ−９−ビニルアントラセン等であってよい。
　しかしながら光照射時発生するホールの支持体側への輸送能力が優れている外、前記ＣＧＭとの組合せに好適なものが好ましく用いられ、かかるＣＴＭとしては、例えばスチリル化合物が使用される。該スチリル化合物の個々の具体的化合物の全貌については特開昭６３−５０８５１号が参照される。
　また、本発明に好ましいＣＴＭとしては下記一般式〔Ｔ〕で示されるスチリルトリフェニルアミンである。
一般式〔Ｔ〕
　式中Ａｒ１、Ａｒ２は同じでも異なっていてもよく、各々置換・非置換のアリール基を表す。
　Ａｒ３は置換・非置換のアリーレン基を表す。
　Ａｒ４は置換・非置換のアリール基、フリル基、チエニル基を表し置換基としてアルキル基、アルコキシ基、アリールオキシ基、水酸基、ハロゲン原子よりなる群より１つ以上の組合せで用いられる。Ｒ１は水素原子、置換若しくは非置換のアルキル基、又は置換若しくは非置換のアリール基を表す。
　Ａｒ１、Ａｒ２、Ａｒ３の好ましい置換基としてはハロゲン原子、置換・非置換のアルキル基、アルコキシ基、置換・非置換のアミノ基、水酸基、アリールオキシ基である。このように化合物の具体例は特開昭５８−６５４４０号及び同５８−１９８０４３号に詳細に記載されている。
　本発明においては、前記一般式〔Ｔ〕で示されるトリアリールアミン誘導体のキャリア輸送能を利用し、機能分離型感光体の感光層におけるＣＴＭとして用いることにより皮膜物性に優れ、電荷保持力、感度、残留電位等の電子写真特性に優れ且つ、繰返し使用に供したときにも疲労劣化が少ない上、上述の特性が変化することがなくて安定した特性を発揮し得る電子写真感光体を作成することができる。
　本発明の感光体の感光層構成には積層構成を採るが、必要により表面層として設ける保護層（ＯＣＬ）、及びＣＴＬ、ＣＧＬ或は中間層のいずれか、もしくはそれらの複数層に感度の向上、残留電位ないし反復使用時の疲労低減等を目的として、少なくとも１種の電子受容性物質を含有せしめることができる。
　また更に表面改質剤としてシリコーンオイルを存在させてもよい。また耐久性向上剤としてアンモニウム化合物が含有されていてもよい。
　更に紫外線吸収剤、酸化防止剤等を用いてもよい。
　好ましい紫外線吸収剤としては、安息香酸、スチルベン化合物等及びその誘導体、トリアゾール化合物、イミダゾール化合物、トリアジン化合物、クマリン化合物、オキサジアゾール化合物、チアゾール化合物及びその誘導体等の含窒素化合物類が用いられる。
　また酸化防止剤としては、ヒンダードフェノール、ヒンダードアミン、パラフェニレンジアミン、アリールアルカン、ハイドロキノン、スピロクロマン、スピロインダノン及びそれらの誘導体、有機硫黄化合物、有機燐化合物等が挙げられる。
　また本発明に係るＯＣＬ中には加工性及び物性の改良（亀裂防止、柔軟性付与等）を目的として必要により熱可塑性樹脂を５０Ｗｔ％未満含有せしめることができる。
　また、前記中間層は接着層又はブロッキング層等として機能するもので、上記バインダ樹脂の外に、例えばポリビニルアルコール、エチルセルロース、酢酸酪酸セルロース、カルボキシメチルセルロース、ニトロセルロース、塩化ビニル−酢酸ビニル共重合体、塩化ビニル−酢酸ビニル−無水マレイン酸共重合体、カゼイン、Ｎ−アルコキシメチル化ナイロン、アルコール可溶性ナイロン、ポリエチレン、ポリスチレン等が用いられる。
　前記本発明の目的を遂げるに好ましい界面活性剤としては、ポリエチレングリコール型或は多価アルコール型の非イオン界面活性剤が選ばれ、アニオン、カチオン或は両性界面活性剤は耐湿性等に於て問題を起し易い。
　更に該非イオン界面活性剤は、その親水性部分のエーテル結合、水酸基に対する疎水基が炭化水素のままである炭化水素系、炭化水素の水素が珪素原子で置換されたシリコーン系及び弗素原子で置換された弗素系のものがあり、
　弗素系＞シリコーン系＞炭化水素系
の順に弗素系が最も好ましい。
　添加使用量は塗料組成によって大幅に変動するが、塗料の１０−４〜１．０ｗｔ％の範囲であり、最適量は実用的に定められる。
　本発明の電子写真感光体の構成に用いられる導電性支持体としては、主として下記のものが用いられるが、これらにより限定されるものではない。
　１）アルミニウム板、ステンレス板などの金属板。
　２）紙あるいはプラスチックフィルムなどの支持体上に、アルミニウム、パラジウム、金などの金属薄層をラミネートもしくは蒸着によって設けたもの。
　３）紙あるいはプラスチックフィルムなどの支持体上に、導電性ポリマ、酸化インジウム、酸化錫などの導電性化合物の層を塗布もしくは蒸着によって設けたもの。
　本発明の感光体は、第１図及び第２図に示すように導電性支持体１上にＣＧＭを主成分とするＣＧＬ２と本発明に係るＣＴＭを主成分として含有するＣＴＬ３との積層体より成る感光層４を設ける。第２図に示すようにこの感光層４は、導電性支持体１上に設けた中間層５を介して設けてもよい。このように感光層４を二層構成としたときに最もすぐれた電子写真特性を有する電子写真感光体が得られる。
　更に前記感光層４の上には必要に応じ保護層６を設けてもよい。この保護層には本発明に係る〔ＩＩ〕型ポリカーボネートと非イオン界面活性剤が含まれる。
　また、二重構成の感光層４を構成するＣＧＬ２は、導電性支持体１上に直接あるいは必要に応じて接着層もしくはブロッキング層などの中間層を設けた上に、次の方法によって形成することができる。
（１）ＣＧＭを適当な溶剤に溶解した溶液を塗布する方法
（２）ＣＧＭをボールミル、サンドグラインダ等によって分散媒中で微細粒子状とし必要に応じて、バインダと混合分散して得られる分散液を塗布する方法。
　即ち具体的には、デイッピング、スプレー、ブレード、ロール法等の塗布方法が任意に用いられる。
　このようにして形成されるＣＧＬ２の厚さは、０．０１μｍ〜５μｍであることが好しく、更に好しくは０．０５μｍ〜３μｍである。
　またＣＴＬ３の厚さは、必要に応じて変更し得るが通常５μｍ〜３０μｍであることが好ましい。このＣＴＬ３における組成割合は、本発明のＣＴＭ１重量部（Ｗｔを標記する）に対してバインダ０．１〜５Ｗｔとするのが好ましい。又微粒子状のＣＧＭをＣＴＬ３中に分散せしめることもできる。
　またＣＧＬをバインダ中分散型のものとして構成する場合には、ＣＧＭ１Ｗｔに対してバインダを５Ｗｔ以下の範囲
で用いることが好ましい。
　本発明の感光体は以上のような構成であって、後述するような実施例からも明らかなように帯電特性、感度特性、画像形成特性に優れたものである。特に反復転写式電子写真方式に供したときにも疲労劣化が少なく耐久性が優れたものである。
（実施例）
　以下本発明の実施例を具体的に説明するが、これにより本発明の実施態様が限定されるものではない。
実施例１．
　アルミニウムを蒸着したポリエチレンテレフタレートフイルム上に水溶性ポリビニルアセタール樹脂（エスレックＷ−２０１、積水化学工業社製）の２５Ｗｔ％水溶液１Ｗｔに純水（比抵抗１８ＭΩ・ｃｍ）５Ｗｔ、イソプロパノール（関東化学社製特級試薬）１０Ｗｔよりなる塗料をワイヤバーにて流延塗布し、１００℃／３０分間乾燥させ約０．５μｍ膜厚の下引層を形成した。
　一方、ＣＧＭとして、下記構造式のジスアゾ顔料を使用し、次のようにしてＣＧＬ塗料を調整した。
　ポリビニルブチラール樹脂；エスレツクＢＸ−１（重合度約１７５０）（積水化学工業社製）；１Ｗｔ
　メチルエチルケトン（関東化学社製特級試薬）；８０Ｗｔ
　から成る混合溶液を超音波分散装置（超音波工業（株）製；ＵＨ−３Ｃ）にて、分散せしめ、ドクタブレードにて流延塗布し、十分乾燥して、約０．５μｍ膜厚のＣＧＬを形成した。
　続いて、ＣＴＬ塗料を下記のようにして調製した。
ポリカーボネート樹脂（コーピロンＺ−２００；三菱瓦斯化学社製）；１０Ｗｔ
１，２−ジクロルエタン　　　　　　　　　　　　　　　　　　　　；１２５Ｗｔ
　上記から成るＣＴＬ塗料を前記ＣＧＬ上にドクタブレードにて、流延塗料し、９０℃／６０分間乾燥後の膜厚が約２０μｍのＣＴＬを設け、導電性支持体−下引層−ＣＧＬ−ＣＴＬより成る積層型電子写真用感光体を作成した。
実施例２
　アルミニウムを蒸着したポリエチレンテレフタレートフイルム上に水溶性ポリビニルアセタール樹脂（エスレックＷ−２０１；積水化学工業社製）の２５Ｗｔ％水溶液１Ｗｔに純水（比抵抗１８ＭΩ−ｃｍ）５Ｗｔ、イソプロパノール（関東化学社製特級試薬）１０ｗｔよりなる塗料をワイヤバーにて、流延塗布し、１００℃／３０分間乾燥させ、約０．５μｍ膜厚の下引層を形成した。
　一方、ＣＧＭとして、下記構造式のジスアゾ顔料を使用し、次の様にして、ＣＧＬ塗料を調製した。
　ポリビニルブチラール樹脂（エスレツクＢＸ−２（重合度約２０００）積水化学工業社製）；１Ｗｔ
　メチルエチルケトン（関東化学社製特級試薬）　；８０Ｗｔ
　から成る混合溶液を超音波分散装置（超音波工業（株）製ＵＨ−３Ｃ）にて分散せしめ、ドクタブレードにて流延塗布し十分乾燥して、約０．５μｍ膜厚のＣＧＬを形成した。
　続いて、ＣＴＬ塗料を下記のようにして調整した。
ポリカーボネート樹脂（例示繰返し単位（１１）の重合体）；１０Ｗｔ
１，２−ジクロルエタン　　　　　　　　　　　　　　　　；１２５Ｗｔ
　上記から成るＣＴＬ塗料をＣＧＬ上にドクタブレードにて流延塗布し、９０℃／６０分間乾燥後の膜厚が約２０μｍのＣＴＬを設け、導電性支持体−下引層−ＣＧＬ−ＣＴＬより成る積層型電子写真感光体を作成した。
比較例（１）
　ＣＧＬのバインダ樹脂にエスレックＢＭ−２（重合度約８００）（積水化学工業社製）を用いた以外は、実施例１と全く同一の材料、条件で積層型電子写真感光体を作成した比較用サンプルを得た。
比較例（２）
　ＣＴＬのバンイダ樹脂にポリカーボネート樹脂ユーピロンＳ−２０００（三菱瓦斯化学社製）を用いた以外は、実施例１と全く同一の材料、条件で積層型電子写真感光体を作成し比較用サンプルとした。
比較例（３）
　ＣＴＬバインダ樹脂にメチルメタアクリレート樹脂（エルバサイト２０１０；デュポン社製）を用いた以外は実施例１と全く同一の材料、条件で積層型電子写真感光体を作成し比較用サンプルとした。
比較例（４）
　ＣＴＬのバインダ樹脂にポリエステル樹脂（バイロン２００；東洋紡社製）を用いた以外は、実施例１と全く同一の材料、条件で積層型電子写真感光体を作成し比較用サンプルとした。
＜感光体の評価＞
　以上の様にして得た電子写真感光体サンプルをコニカ社製Ｕ−ＢｉＸ１５５０ＭＲに装着し、２万サイクルの電位繰返し特性を常温常湿下（２０℃／４０％ＲＨ）および高温高湿下（３３℃／８０％ＲＨ）において調べ、表１Ｖｂ、Ｖｒ（初期値および２万サイクル後）の結果を示す。
　尚、ここでいうＶｂ（黒紙電位）とは、反射濃度１．３の黒紙原稿を用い、上述の繰返しを実施した時の感光体の表面電位を表し、測定結果を表１に示す。
　【表１】
（発明の効果）
　これらの結果より、実施例の電子写真感光体はＣＧＬのバインダ樹脂として、重合度１０００以上からなるポリビニルブチラール樹脂、およびＣＴＬのバインタ樹脂として、本発明に係る〔ＩＩ〕型ポリカーボネート樹脂から構成されているので、高温高湿下における水分の影響を受けず、高い帯電性を保持しなおかつ低い残留電位を示す事から、環境による電気特性の変動の少ない事の利点を有する。
　又、前記実施例１〜３迄で得られた感光体は下引層と感光層間の接着性は良好であり、又、Ｕ−Ｂｉｘ１５５０ＭＲの画像出しで得られた画質は良好であった。
【図面の簡単な説明】
　第１図及び第２図はそれぞれ本発明の感光体の機械的構成例について示す断面図である。
１……導電性支持体
２……キャリア発生層
３……キャリア輸送層
４……感光層
５……中間層
６……保護層